(57)【要約】【課題】  簡便な方法により合成・調製が可能であり、またその組成物が光または熱により容易に硬化し、弾性および耐熱性、耐湿性に優れた硬化物を形成し、電気電子分野、輸送機器分野等、広い分野で接着剤、シール剤、注型剤等として広く応用が可能である、硬化性呪詛組成物を得る。【解決手段】（１）（ａ）水素添加ヒマシ油および／または水素添加ヒマシ油系ポリオールと（ｂ）分子中にイソシアネート基と（メタ）アクリル基を含有する化合物、を反応させて得られる水素添加ヒマシ油誘導アクリレートオリゴマーと、（２）ラジカル重合開始剤、を必須成分とする硬化性樹脂組成物。【選択図】    なし【特許請求の範囲】
【請求項１】
（１）（ａ）水素添加ヒマシ油および／または水素添加ヒマシ油系ポリオールと（ｂ）分子中にイソシアネート基と（メタ）アクリル基を含有する化合物、を反応させて得られる水素添加ヒマシ油誘導アクリレートオリゴマーと
（２）ラジカル重合開始剤
を必須成分とする硬化性樹脂組成物。
【請求項２】
（１）における（ａ）と（ｂ）の割合が、（ａ）に含まれる水酸基の数に対する（ｂ）に含まれるイソシアネート基の数の比が０．２以上である請求項１の硬化型樹脂組成物。
【請求項３】
（１）（ａ）水素添加ヒマシ油および／または水素添加ヒマシ油系ポリオールと（ｂ）分子中にイソシアネート基と（メタ）アクリル基を含有する化合物
を反応させて得られる水素添加ヒマシ油誘導アクリレートオリゴマーと
（２）ラジカル重合開始剤と
（３）環状脂肪族骨格を有する（メタ）アクリレートモノマーまたはオリゴマーの１種または１種以上の混合物からなる硬化性樹脂組成物。
【発明の詳細な説明】
【技術分野】
【０００１】
本発明は、硬化性組成物に関するものであり、紫外線などの活性エネルギー線の照射または加熱により硬化し、広い温度範囲での弾性および耐熱性、耐湿性に優れた硬化型樹脂組成物に関するものであり、接着剤、シール剤、注型剤等に広く応用が可能なものである。
【背景技術】
【０００２】
従来からポリオール成分とポリイソシアネート成分とからなるウレタンシステムは、産業上の種々の分野において広く採用されている。その中で、植物油系の脂肪酸エステル類ポリオールを用いたウレタンシステムは、電気絶縁性および耐水性がすぐれている上、機械的性質、耐熱性、耐候性も良好であるので、電気絶縁用、接着用、塗料用、封止用、成形物などの用途に好適である。例えば、ナタネ油、ヒマシ油、大豆油、パーム油などから変性されたポリオール類は、古くから潤滑性素材として使用されている。このような植物油系ポリオールの中でも特にヒマシ油変性体は耐熱性や接着性が優れており、好ましく使用されている。ウレタンポリオールとしてのヒマシ油は、低粘度・低発泡であるため無溶剤システムが組みやすく、しかもその硬化物は低吸水率ですぐれた電気特性を有し、顔料の分散性も良好であるという特長をもっている上、耐薬品性、耐加水分解性の点でもある程度の水準で実用性がある。さらに、このようなヒマシ油の特徴を向上させるため、水素添加するとともに分子量を大きくしたヒマシ油誘導ポリオールが開発されている。
【０００３】
例えば、特許文献１では水素添加ヒマシ油中の１２−ヒドロキシステアレートの割合を制御したもの、特許文献２ではヒマシ油のヒドロキシル化の方法を開示するものであり、ヒマシ油を所望の用途に適するものにするための変性方法を開示したものである。また、特許文献３はポリウレタン製造用のポリオールとして水素添加ヒマシ油脂肪酸のオキシカルボン酸の縮合物であるオリゴマーと多価アルコールのエステルを開示している。さらに、特許文献４はヒマシ油または水素添加ヒマシ油にヒマシ油脂肪酸または１２−ヒドロキシステアリン酸をエステル結合した、ヒマシ油変性ポリオールを開示している。
【０００４】
【特許文献１】特開平３−８４０９９号公報
【特許文献２】特開昭５４−１００３１９ 号公報
【特許文献３】特開２００４−２４４４４３号公報
【特許文献４】特開平１１−５００８６号公報
【０００５】
これらのヒマシ油またはヒマシ油系ポリオールは一般的にポリイソシアネート成分と混合することにより常温硬化または加熱硬化型の２液型ウレタンシステムとして利用することができる。
【０００６】
一方、オリゴマー分子中に（メタ）アクリロイル基を導入し、（メタ）アクリロイル基を架橋させることにより、ラジカル硬化性樹脂として用いることができる技術は公知である（特許文献５）。ヒマシ油またはヒマシ油系ポリオールにおいても同様に特許文献６に開示されている。
【０００７】
【特許文献５】特開平２−８２１１号公報
【特許文献６】特開平１１−３０２３４７号公報
【発明の開示】
【発明が解決しようとする課題】
【０００８】
しかしながらこれらはいずれもポリオールに多価イソシアネートを反応させて得た末端イソシアネートプレポリマーに水酸基を含有する（メタ）アクリロイル基含有化合物を反応させる手法であり、製造工程が多段階で煩雑であり、かつ得られる樹脂の粘度が高いという問題があった。
【課題を解決するための手段】
【０００９】
鋭意検討した結果、水素添加ヒマシ油ポリオールとイソシアネート基含有（メタ）アクリル基含有化合物を反応させることで非常に簡便かつ粘度の低い（メタ）アクリル基含有水素添加ヒマシ油誘導体が得られることがわかった。またこれに光または／および熱ラジカル重合開始剤を混合することで一液型の硬化性組成物が得られることがわかった。この組成物の硬化物は、光または熱により容易に硬化し、広い温度範囲での弾性および耐熱性、耐湿性に優れた硬化物を形成し、接着剤、シール剤、注型剤等に広く応用が可能である。
【００１０】
すなわち、本発明は（１）（ａ）水素添加ヒマシ油および／  または水素添加ヒマシ油系ポリオールと（ｂ）イソシアネート基含有（メタ）アクリル基含有化合物を反応させて得られる水素添加ヒマシ油誘導アクリレートオリゴマーと（２）ラジカル重合開始剤、を必須成分とする硬化性樹脂組成物である。
【００１１】
以下、本発明で使用される各成分について詳説する。本発明の（１）成分の原料である（ａ）成分は水素添加ヒマシ油または水素添加ヒマシ油系ポリオールである。ヒマシ油はヒマの種子から得られる油を精製したものであり、リシノール酸のグリセリンエステルである。水素添加ヒマシ油はこのヒマシ油の不飽和二重結合を水素添加し飽和結合化したものであり、その方法には限定されない。例えば、この方法は特開昭５４−１００３１９号公報に記載されている。この水素添加ヒマシ油は商業的に容易に入手することができる。例えば、伊藤製油株式会社製のヒマシ硬化油Ａ、ヒマシ硬化油Ｂ、川研ファインケミカル（株）製のＫ−３−ワックス、Ｋ−３−ワックス−５００、日本油脂（株）製のカスターワックスが挙げられる。
【００１２】
また、ヒマシ油系ポリオールは、分子中に２つ以上のヒドロキシル基を有し、ヒマシ油脂肪酸（リシノール酸）を骨格とするポリエステルポリオールを含有するポリオールである。ヒマシ油変性ポリオールと表されることもある。このヒマシ油系ポリオールとしては、ヒマシ油およびヒマシ油のアルキレンオキサイド付加物のうちの少なくとも１種と、アルコール、ポリエステルポリオールおよびポリエーテルポリオールのうちの少なくとも１種とのエステル交換物、；ヒマシ油脂肪酸（リシノール酸）と、アルコール、ポリエステルポリオールおよびポリエーテルポリオールのうちの少なくとも１種とのエステル化合物、；ヒマシ油のジオール型の部分脱水化物または部分アシル化物、；上記エステル交換物、エステル化合物および部分脱水化物または部分アシル化物の各々の化合物の水添物等が挙げられる。ヒマシ油系ポリオールとしては１種のみを用いてもよいし、２種以上を用いてもよい。
尚、ヒマシ油およびヒマシ油脂肪酸としては、オリゴマーを用いることもできる。このオリゴマーとしては、２〜７量体、特に３〜５量体が好ましく、より多量体とすることもできる。また、不飽和基の水素化により生成した飽和型のオリゴマーを用いることもできる。
【００１３】
上記のエステル交換物は、ヒマシ油およびヒマシ油のアルキレンオキサイド付加物のうちの少なくとも１種と、アルコール、ポリエステルポリオールおよびポリエーテルポリオールのうちの少なくとも１種とを反応させて生成させることができる。エステル交換反応におけるヒマシ油等とアルコール等との使用割合は特に限定されないが、ヒマシ油（多量体の場合は多量体換算である。）等１モルに対して、アルコール等を０．１〜５モル、特に０．２〜４モルとすることが好ましい。エステル交換反応に用いられるアルコールの分子量は特に限定されないが、その炭素数が１〜１２、特に２〜８、更に２〜４の低分子量アルコールであることが好ましい。このアルコールはポリオールでも、モノオールでもよく、特にポリオールが好ましい。モノオールとしては、メタノール、エタノール、プロパノール等が挙げられる。また、ポリオールとしては、エチレングリコール、ジエチレングリコール、トリエチレングリコール等のポリエチレングリコール、プロピレングリコール、ジプロピレングリコール、トリプロピレングリコール等のポリプロピレングリコール、１，３−ブタンジオール、１，４−ブタンジオール、２，３−ブタンジオール、１，６−ヘキサンジオール、ネオペンチルグリコール、トリメチロールプロパン、ジトリメチロールプロパン、トリメチロールエタン、グリセリン、ジグリセリン等のポリグリセリン、ペンタエリスリトール、ジペンタエリスリトール等のポリペンタエリスリトール、ソルビトール、シュルクゾールなどが挙げられる。アルコールとしては１種のみを用いてもよいし、２種以上を用いてもよい。更に、モノオールとポリオールとを併用してもよい。尚、価数の異なるポリオールを併用することもでき、特に３価以上のポリオールを少なくとも一部に使用することが好ましい。また、全量が３価以上のポリオールであることが特に好ましい。
【００１４】
更に、上記のエステル化合物は、ヒマシ油脂肪酸と、アルコール、ポリエステルポリオールおよびポリエーテルポリオールのうちの少なくとも１種とを反応させて生成させることができる。このエステル化合物を生成させる際のヒマシ油脂肪酸とアルコール等との使用割合も特に限定されないが、ヒマシ油脂肪酸（多量体の場合は多量体換算である。）１モルに対して、アルコール等を０．０５〜２モル、特に０．１〜２モルとすることが好ましい。エステル化合物の生成に用いられるアルコールの分子量は特に限定されないが、その炭素数が１〜１２、特に２〜８、更に２〜４の低分子量アルコールであることが好ましい。このエステル化合物の生成に使用するアルコールとしては、上記のモノオールおよびポリオールを用いることができるが、ヒマシ油脂肪酸が１量体である場合は、ポリオールを用いる必要がある。このアルコールとしては１種のみを用いてもよいし、２種以上を用いてもよく、モノオールとポリオールとを併用してもよい。更に、価数の異なるポリオールを併用することもでき、特に３価以上のポリオールを少なくとも一部に使用することが好ましい。また、全量が３価以上のポリオールであることが特に好ましい。
なお、上述では単にヒマシ油またはヒマシ油脂肪酸をエステル交換してヒマシ油系ポリオールを得る方法を述べているが、本発明では水素添加されたヒマシ油系ポリオールを使用する。そのためには上述のヒマシ油またはヒマシ油脂肪酸を最初から水素添加したものを上述のエステル交換して水素添加ヒマシ油系ポリオールとしても良いし、ヒマシ油系ポリオールとした後水素添加したものでも良いが、反応の効率を考えると、前者が好ましい。その場合、上述の説明のヒマシ油をヒマシ硬化油、ヒマシ油脂肪酸を１２−ヒドロキシステアリン酸と読み替えると理解しやすい。この水素添加ヒマシ油系ポリオールは商業的に容易に入手することができる。例えば、伊藤製油株式会社製のＵＲＩＣ  ＰＨ−５００１、ＰＨ−５００２、ＰＨ−６０００、ＵＲＩＣ  １８１５Ｕ、ＵＲＩＣ  １８８６Ｕ、豊国製油株式会社社製のＨＳ−３Ｇ−５００Ｂ、等が挙げられる。
【００１５】
本発明の（１）成分の原料である（ｂ）成分は（ｂ）分子中にイソシアネート基と（メタ）アクリル基を含有する化合物である。当該化合物は１分子中にイソシアネート基と（メタ）アクリル基をそれぞれ１つ以上含有すれば特に限定されない。ここで、（メタ）アクリル基とはアクリル基とメタクロイル基を特に区別なく総称したものである。当該化合物の具体例は２−メタクリロイルオキシエチルイソシアネート、２−アクリロイルオキシエチルイソシアネート、１，１−ビス（アクリロイルオキシメチル）エチルイソシアネート、ｍ−メタクリロイルフェニルイソシアネート（メタ）アクリロイルイソシアネート、４−メタクリロイルオキシブチルイソシアネート、２−（２−メタクリロイルオキシエチルオキシ）エチルイソシアナート等が挙げられる。また、組成物を紫外線硬化させる際には、酸素阻害による硬化不良が少ない点から、アクリル基を分子内に１つ以上有する化合物が好ましい。これらは１種または２種以上を混合して用いてもよい。
【００１６】
（１）成分は前述の（ａ）成分と（ｂ）成分を反応させて得ることができる。詳しくは（ａ）成分の水酸基と（ｂ）成分のイソシアネート基をウレタン反応させることにより得ることができる。この反応は常温または加温下で（ａ）成分と（ｂ）成分を混合することにより容易に行うことができるが、触媒を用いることが好ましい。この触媒としては錫、鉛、およびチタン等の金属を有する有機金属化合物、トリエチルアミン、トリエチレンジアミンなどの三級アミン系などが挙げられる。中でも、有機錫化合物が好ましく、その代表例は、ジブチル錫ジラウレート、ジオクチル錫ジラウレート、ジブチル錫ジオクトエート、ジブチル錫ジアセテート、ジブチル錫マレエート、ジブチル錫メルカプトプロピオネート、ジブチル錫ビスイソオクチルチオグリコレート、ジブチル錫ドデシルメルカプチド、２−エチルヘキサン酸錫、オクタン酸第一錫、オレイン酸第一錫等が挙げられる。触媒はイソシアネート基と水酸基との反応速度を調節するための好ましい量を適宜選択して使用できるが、一般には用いる全原料中の触媒量が０．００１〜１０重量％であることが好ましい。さらに反応温度は１０〜９０℃、特には４０〜７０℃の範囲が好ましい。
【００１７】
（１）成分を得るための（ａ）成分と（ｂ）成分の比率は（ａ）成分に含有される水酸基の存在量と、（ｂ）成分に含有されるイソシアネート基の存在量で検討される。（ａ）に含有される水酸基の存在量に対する（ｂ）に含有されるイソシアネート基の存在量の比が０．２未満である場合、耐久性良好なゲル状の硬化物を得ることができる。また、（ａ）に含有される水酸基の存在量に対する（ｂ）に含有されるイソシアネート基の存在量の比が１．０を超えた場合、組成物に湿気硬化性を付与することができる。本発明では（ａ）に含有される水酸基の存在量に対する（ｂ）に含有されるイソシアネート基の存在量の比が０．２以上であることが好ましい。
【００１８】
本発明の（２）成分はラジカル重合開始剤である。ラジカル重合開始剤は（メタ）アクリレート化合物等のラジカル重合性化合物の重合開始剤として一般に良く知られている化合物が使用できる。この（２）ラジカル重合開始剤は紫外線などの活性エネルギー線によりラジカルを発生するものや、熱を加えることによりラジカルを発生するものがある。
【００１９】
（２）ラジカル重合開始剤は、上記したように紫外線や可視光などの活性エネルギー線によりラジカルを生成する化合物と熱を与えることによりラジカルを生成する化合物と分けられるが、これらのうち活性エネルギー線によりラジカルを生成する光ラジカル重合開始剤は、さらに化学構造（分子結合エネルギー）の違いにより、分子内開裂型（Ｐ１型）と水素引き抜き型（Ｐ２型）に分類される。分子内開裂型（Ｐ１型）の具体例としては、４−フェノキシジクロロアセトフェノン、４−ｔ−ブチル−ジクロロアセトフェノン、４−ｔ−ブチル−トリクロロアセトフェノン、ジエトキシアセトフェノン、２−ヒドロキシ−２−メチル−１−フェニルプロパン−１−オン、１−（４−イソプロピルフェニル）−２−ヒドロキシ−２−メチルプロパン−１−オン、１−（４−ドデシルフェニル）−２−ヒドロキシ−２−メチルプロパン−１−オン、４−（２−ヒドロキシエトキシ）−フェニル（２−ヒドロキシ−２−プロピル）ケトン、１−ヒドロキシシクロヘキシルフェニルケトン等のアセトフェノン類、ベンゾイン、ベンゾインメチルーテル、ベンゾインエチルエーテル、ベンジルジメチルケタール等のベンゾイン類、アシルフォシフィンオキサイド類、チタノセン化合物等が挙げられる。
【００２０】
水素引き抜き型（Ｐ２型）の具体例としては、ベンゾフェノン、ベンゾイルベンゾイックアシッド、ベンゾイルベンゾイックアシッドメチルエーテル、４−フェニルベンゾフェノン、ヒドロキシベンゾフェノン、４−ベンゾイル−４’−メチルジフェニルサルファイド、３，３’−メチル−４−メトキシベンゾフェノン等のベンゾフェノン類、チオキサントン、２−クロロチオキサントン、２−メチルチオキサントン、２，４−ジメチルチオキサントン、イソプロピルチオキサントン等のチオキサントン類が挙げられる。さらに、熱によりラジカルを発生する化合物としては、過酸化ベンゾイル、ジイソプロピルパーオキシジカーボネート、ｔ−ブチルパーオキシ−２−エチルヘキサノエート、ｔ−ブチルパーオキシピバレート、ジ−ｔ−ブチルパーオキシド、ｔ−ブチルパーオキシジイソブチレート、過酸化ラウロイル、２，２'−アゾビスイソ酪酸ジメチル等の有機パーオキサイド類やアゾビスイソブチロニトリルなどが挙げられる。
【００２１】
熱を与えることによりラジカルを生成するラジカル重合開始剤としてはアゾ系開始剤、過酸化物開始剤等、通常のラジカル重合に使用できるものはいずれも使用することができる。アゾ系開始剤としては、例えば、アゾビスイソブチロニトリル、アゾビス−４−メトキシ−２，４−ジメチルバレロニトリル、アゾビスシクロヘキサノン−１−カルボニトリル、アゾジベンゾイル等が挙げられる。また、過酸化物開始剤としては、過酸化ベンゾイル、過酸化ラウロイル、ジ−ｔ−ブチルパーオキシヘキサヒドロテレフタレート、ｔ−ブチルパーオキシ−２−エチルヘキサノエート、１，１−ｔ−ブチルパーオキシ−３，３，５−トリメチルシクロヘキサン、ｔ−ブチルペルオキシイソプロピルカーボネート等が挙げられる。
【００２２】
これらを単独または併用して添加することで紫外線等の活性エネルギー線または／および熱により硬化しうる一液性硬化性組成物が得られる。（２）成分の添加量は使用される成分や所望する硬化性により異なるが（１）成分１００重量部に対し０．１〜１０重量部である。
【００２３】
本発明は（１）成分と（２）成分により硬化性組成物を得ることができるが、硬化物の強度等の特性をさらに向上させるためラジカル官能性のモノマーまたはオリゴマーを添加することが好ましい。ラジカル官能性モノマーまたはオリゴマーは（メタ）アクリル基を有する化合物であり、特に（メタ）アクリレート化合物が典型的に用いられる。（メタ）アクリレート化合物の例は、メチル（メタ）アクリレート、エチル（メタ）アクリレート、ヒドロキシエチル（メタ）アクリレート、等が挙げられるが、本発明の組成物において、分子内に環状脂肪族骨格を有する（メタ）アクリレートモノマーまたはオリゴマーを添加した場合、特に優れた作業性、硬化性、硬化物強度に優れた組成物が得られる為、当該成分として分子内に環状脂肪族骨格を有する（メタ）アクリレートモノマーまたはオリゴマーを用いることが特に好ましい。分子内に環状脂肪族骨格を有する（メタ）アクリレートモノマーまたはオリゴマーの例としては、２−アクリロイロキシエチルヘキサヒドロフタレート、シクロヘキシルアクリレート、ジシクロペンタニルアクリレート、ジシクロペンテニルアクリレート、ジシクロペンテニルオキシエチルアクリレート、ジメチロールジシクロペンタンジアクリレート、イソボニルアクリレート、テトラヒドロフルフリルアクリレート、ビス（アクリロキシエチル）ヒドロキシエチルイソシアヌレート、トリシクロデカンジメタノールアクリレート、シクロヘキシルメタアクリレート、ジシクロペンタニルメタアクリレート、ジシクロペンテニルオキシエチルメタアクリレート、イソボニルメタアクリレート、フェノキシエチルメタクリレート、アクリロイルモルフォリン、イミドアクリレート、テトラヒドロフルフリルメタアクリレート、グリシジルメタアクリレート等が上げられるがこれに限定されない。これら環状脂肪族骨格を有する（メタ）アクリレートモノマーまたはオリゴマーは１種以上を混合して用いてよい。これらと（１）成分である水素添加ヒマシ油誘導アクリレートオリゴマーとの混合割合は特に限定せず、使用目的に応じ任意に調整が可能であるが、（１）水素添加ヒマシ油誘導アクリレートオリゴマー１００重量部に対し５〜９０重量部の範囲で添加すると、組成物の作業性と硬化性にすぐれ、柔軟性、強度に優れた硬化物が得られる。
【００２４】
本発明の組成物には必要に応じ種々の他の添加剤を加えることができる。例えば環状脂肪族骨格を含まない（メタ）アクリル基を有するモノマー／オリゴマー、あるいはラジカル重合禁止剤、酸化防止剤、可塑剤、充填剤、カップリング剤、レベリング剤、レオロジー調整剤等を添加することができる。
【発明の効果】
【００２５】
本発明の硬化性樹脂組成物は簡便な方法により得ることができ、またその組成物は光または熱により容易に硬化し、弾性および耐熱性、耐湿性に優れた硬化物を形成し、電気電子分野、輸送機器分野等、広い分野で接着剤、シール剤、注型剤等として広く応用が可能である。
【発明を実施するための最良の形態】
【００２６】
次に、実施例と比較例によって本発明の内容を更に具体的に説明する。なお、実施例によって本発明が制限されるものではない。
【実施例】
【００２７】
実施例１
（１）（ａ）水素添加ヒマシ油および／  または水素添加ヒマシ油系ポリオールと（ｂ）イソシアネート基含有（メタ）アクリル基含有化合物を反応させて得られる水素添加ヒマシ油誘導アクリレートオリゴマーの製造
加熱温度調節装置、真空装置を備えた容量３Ｌのプラネタリー撹拌装置に伊藤製油株式会社製ＵＲＩＣ  １８１５Ｕ（水素添加ヒマシ油系ポリオール）８００．０ｇを投入し、４０℃にて３０分間、−７４０ｍｍＨｇの真空度にて真空撹拌し、ポリオール中の微量水分を除去した。
【００２８】
撹拌を停止し窒素置換しながら常圧に戻し、日東化成（株）製ネオスタンＵ−１００（錫系ウレタン架橋触媒）０．８ｇを添加し、均一に撹拌混合した後、昭和電工（株）製、カレンズＭＯＩ（イソシアネート基含有メタアクリル基含有化合物）１００．０ｇを滴下混合し、窒素雰囲気化中４０℃常圧にて８時間撹拌し反応させたのち３０分間−７４０ｍｍＨｇの真空度にて真空撹拌し水素添加ヒマシ油誘導アクリレートオリゴマーを製造した。ＦＴ−ＩＲ測定によりイソシアネート基の消失とウレタン結合の生成を確認し反応生成物が合成できていることを確認した。得られた反応生成物は淡黄色液状であった。
【００２９】
得られた水素添加ヒマシ油誘導アクリレートオリゴマーの粘度測定をし、その結果を表１に示した。また、表１には配合成分の量、ヒマシ油誘導体に含まれる水酸基数とイソシアネート基含有（メタ）アクリル基含有化合物に含まれるイソシアネート基数の比（ＮＣＯ／ＯＨ比）、反応温度、反応時間も示した。なお、表１に示す全ての配合成分の量の単位は重量（ｇ）であり、粘度は２５℃下、レオメーター（一定速度モード（せん断速度１０／ｓ））にて測定した値である。またＮＣＯ／ＯＨ比は以下の式によって求めた。ＮＣＯ／ＯＨ比＝（イソシアネート基含有（メタ）アクリル基含有化合物に含まれるイソシアネート基の数）／（ヒマシ油誘導体に含まれる水酸基の数）
【００３０】
実施例２〜１１
実施例１と同じ方法に従い、表１に示す原料と添加量・反応温度・時間で水素添加ヒマシ油誘導アクリレートオリゴマーを製造した。得られた生成物の外観ははすべて淡黄色液状であった。同様に粘度を測定し表１に記載した。なお表１に記載された原料の詳細は以下の通りである。
１８１５Ｕ：伊藤製油（株）製、水素添加ヒマシ油系ポリオール
１８８６Ｕ：伊藤製油（株）製、多官能水素添加ヒマシ油系ポリオール
ＨＳ−３Ｇ−５００Ｂ：豊国製油（株）製、水素添加ヒマシ油系ポリオール
Ｈ５６：伊藤製油（株）製、水素添加されていないヒマシ油系ポリオール
カレンズＭＯＩ：昭和電工（株）製、２−メタクリロイルオキシエチルイソシアネート
カレンズＡＯＩ：昭和電工（株）製、２−アクリロイルオキシエチルイソシアネート
カレンズＢＥＩ：昭和電工（株）製、１，１−ビス（アクリロイルオキシメチル）エチルイソシアネート
ネオスタンＵ−１００：日東化成（株）製、錫系ウレタン架橋触媒
【００３１】
比較例１
実施例１と同じ方法に従い、表１に示す原料と添加量、反応温度、反応時間で水素添加されていないヒマシ油誘導アクリレートオリゴマーを製造した。得られた生成物の外観は淡黄色液状であった。同様に粘度を測定しあわせて表１に記載した。
【００３２】
比較例２
既知の方法による、本発明の方法によらない水素添加ヒマシ油誘導アクリレートオリゴマーの製造
加熱温度調節装置、真空装置を備えた容量３Ｌのプラネタリー撹拌装置に伊藤製油株式会社製ＵＲＩＣ  １８１５Ｕ（水素添加ヒマシ油系ポリオール）８００．０ｇを投入し、４０℃に加温し、３０分間−７４０ｍｍＨｇの真空度にて真空撹拌し、ポリオール中の微量水分を除去した。
【００３３】
撹拌を停止し窒素置換しながら常圧に戻し、日東化成（株）製ネオスタンＵ−１００（錫系ウレタン架橋触媒）０．８ｇおよび三井武田ケミカル（株）製  ＴＤＩ８０／２０  （トリレンジイソシアネート）１１５ｇを添加し、窒素雰囲気化中８０℃常圧にて６時間撹拌し反応させ、末端イソシアネート基含有プレポリマーを得た。次いでこれに共栄社化学製ライトエステルＨＯ（２−ヒドロキシエチルメタアクリレート）１７０ｇを添加し、窒素雰囲気化中８０℃常圧にて３時間撹拌しイソシアネート基と水酸基を反応させたのち３０分間−７４０ｍｍＨｇの真空度にて真空撹拌し、水素添加ヒマシ油誘導アクリレートオリゴマーを製造した。ＦＴ−ＩＲ測定によりイソシアネート基の消失とウレタン結合の生成を確認し反応生成物が合成できていることを確認した。得られた生成物の外観は淡黄色液状であった。得られた水素添加ヒマシ油誘導アクリレートオリゴマーの粘度を測定しあわせて表１に記載した。
【００３４】
【表１】
2009249613.tif 000002
【００３５】
実施例１２〜２３、比較例３〜４
（組成物の調製）
実施例１２〜２２、比較例３〜４については、実施例１〜１１、および比較例１〜２で得た（メタ）アクリレートオリゴマーそれぞれ１００ｇに、光ラジカル開始剤としてチバ・ジャパン（株）製ＤＡＲＯＣＵＲＥ１１７３を２ｇ添加し均一混合して光硬化性一液組成物を得た。
【００３６】
実施例２３については、実施例１で得たメタアクリレートオリゴマーに光ラジカル開始剤としてチバ・ジャパン（株）製ＤＡＲＯＣＵＲＥ１１７３を２ｇと東京化成（株）製ベンゾフェノン（試薬）を１ｇを添加し均一溶解混合して光硬化性一液組成物を得た。これらの組成物について、以下に示す条件で組成物の伸び率、引っ張り強さ、硬さ、表面硬化性を測定し、表２に記載した。
【００３７】
【表２】
2009249613.tif 000003
【００３８】
（伸び率、引っ張り強さ、硬さ測定用硬化物の作成）
各組成物を厚み１．２ｍｍになるように離型処理されたＰＥＴフィルムで挟み、超高圧水銀灯を集光させたウシオ電機（株）製紫外線照射炉ＵＶ−４０００を用い紫外線を積算光量３０００ｍＪ／ｃｍ２になるように照射し厚み１．２ｍｍの硬化塗膜シートを作成した。
【００３９】
（伸び率および引張り強さの測定）
上述により得られた硬化塗膜シートをＪＩＳ３号ダンベル形状に打ち抜き、引張り試験器（インストロン）にて引張り速度５００ｍｍ／ｍｉｎにて引っ張り試験を行い、伸び率および引張り強さを測定した。
【００４０】
（硬さの測定）
先に作成した硬化塗膜シートを直径２０ｍｍの円盤に打ち抜き、この円盤を気泡が入らないように３枚重ね、２５℃においてＡ硬度デュロメーターを用いて硬さを測定した。
【００４１】
（表面硬化性の確認）
直径２８ｍｍのポリプロピレン製皿形容器に各組成物を１ｇ滴下し、平滑にレベリングさせた後、空気雰囲気下、超高圧水銀灯を集光させたウシオ電機（株）製紫外線照射炉ＵＶ−４０００を用い紫外線を積算光量３０００ｍＪ／ｃｍ２になるように照射し硬化させた。空気に触れた状態である表面の硬化状態を目視および指触で観察した。表面に未硬化の液体によるべた付きが無い場合を「優」、べたつきがごくわずかの場合を「可」、べた付きが多い場合を「劣」とした。
【００４２】
実施例２４〜４２
（脂肪族環状（メタ）アクリレートの添加、および他の添加剤の添加）
実施例１または実施例８で得られた水素添加ヒマシ油誘導アクリレートオリゴマーに、表３に示す通りの種類と量で脂肪族環状（メタ）アクリレート、または脂肪族環状（メタ）アクリレートでない（メタ）アクリレート化合物、光ラジカル開始剤、および他の添加剤を添加し均一混合して光硬化性一液組成物を得た。これらの組成物について、実施例１２〜２３、比較例３〜４と同じ条件で組成物の伸び率、引っ張り強さ、硬さ、表面硬化性を測定し、表３に記載した。
【００４３】
【表３】
2009249613.tif 000004
【００４４】
なお表３に記載された原料の詳細は以下の通りである。
環状脂肪族（メタ）アクリレート類
ＩＢＸ：共栄社化学（株）製、イソボニルメタクリレート
ＩＢＸＡ：大阪有機化学工業（株）製、イソボニルアクリレート
ＤＣＰ−Ａ：共栄社化学（株）製、トリシクロデカンジメタノールアクリレート
ＨＯＡ−ＨＨ：共栄社化学（株）製、２−アクリロイロキシエチルヘキサヒドロフタレート
ビスコート１５５：大阪有機化学工業（株）製、  シクロヘキシルアクリレート
ＦＡ５１１ＡＳ：日立化成工業（株）製、トリシクロデシルアクリレート
ＦＡ５１２Ｍ：日立化成工業（株）製、ジシクロペンテニルオキシエチルメタクリレート
ＦＡ５１３Ｍ：日立化成工業（株）製、ジシクロペンタニルメタクリレート
ＡＣＭＯ：（株）興人製、アクリロイルモルフォリン
環状脂肪族でない（メタ）アクリレート類
ＦＡ３２４Ａ：日立化成工業（株）、変性ビスフェノールＡジアクリレート
ＩＭ−Ａ：共栄社化学（株）製、イソミリスチルアクリレート
ＨＥＭＡ：共栄社化学（株）製、２−ヒドロキシエチルメタアクリレート
ＩＢ：共栄社化学（株）製、イソブチルメタクリレート
Ｌ１２５３：（株）クラレ製、水添ポリブタジエン変性メタクリレート
ＲＣ１００Ｃ：（株）カネカ製、アクリル基含有テレケリックポリアクリレート
その他の原料
ＤＡＲＯＣＵＲＥ１１７３：チバ・ジャパン（株）製  光ラジカル開始剤
アエロジルＲ９７２：日本アエロジル（株）製  フュームドシリカ
ＫＢＭ４０３：信越化学工業（株）製  エポキシシランカップリング剤
【００４５】
実施例４３〜６８、比較例５〜６
（耐湿試験、耐熱試験）
実施例１２〜２９、実施例３１、実施例３４、実施例３６、実施例３８〜４２、比較例３〜４において硬度の測定で用いた直径２０ｍｍの円盤３枚をそれそれ８５℃８５％ＲＨに設定した恒温恒湿炉または１５０℃に設定した高温恒温炉中に７日間放置したのち、気泡が入らないように３枚重ね、２５℃にてＡ硬度デュロメーターを用いて硬さを測定し表４にまとめて記載した。
【００４６】
【表４】
2009249613.tif 000005
【００４７】
実施例６９
（接着強さ）
幅２５ｍｍ、長さ１００ｍｍ、厚み２ｍｍのエンジニアプラスチック試験片（シクロポリオレフィン、およびポリカーボネート）および幅２５ｍｍ、長さ１００ｍｍ、厚み５ｍｍのガラス試験片に重ね合わせ幅１０ｍｍになるように実施例２７の組成物を塗布し同材質同士を貼り合わせ、超高圧水銀灯を集光させたウシオ電機（株）製紫外線照射炉ＵＶ−４０００を用い紫外線を積算光量３０００ｍＪ／ｃｍ２になるように照射し硬化接着させた。この接着試験片を引張り試験器（インストロン）にて引張り速度５０ｍｍ／ｍｉｎにて引っ張り試験を行い、引っ張り剪断接着強さを測定した。シクロポリポリオレフィンは１．５ＭＰａ、ポリカーボネートは２．０ＭＰａ、ガラスは４．０ＭＰａの引っ張り剪断接着強さを示した。
【００４８】
実施例１〜１１から本発明の製造方法による水素添加ヒマシ油誘導（メタ）アクリレートオリゴマーは製造方法が簡便で、生成物の粘度が低く、作業性に優れることがわかる。比較例２から、従来方法の製造方法による水素添加ヒマシ油誘導アクリレートオリゴマーは粘度が製造方法が煩雑であれい、生成物の粘度が非常に高く、取り扱いが困難であることがわかる。
【００４９】
実施例１２〜２３から、本発明の組成による硬化性樹脂組成物は、活性エネルギー線の照射により容易に硬化し、柔軟性のある硬化物を得ることができることがわかる。また水酸基当量とイソシアネート基当量の比が０．２未満の場合、良好なゲル状硬化物が得られるが、水酸基当量とイソシアネート基当量の比が０．２以上の場合、より強度に優れる硬化物が得られることがわかる。またイソシアネート基含有アクリル基含有化合物を用いた方が、イソシアネート基含有メタアクリル基含有化合物を用いるより酸素阻害性が少ない、空気中での表面硬化性に優れる組成物が得られることがわかる。また実施例２３より異種のラジカル重合開始剤を使用してもよく、ラジカル重合開始剤の種類により表面硬化性やその他の特性を調節できることがわかる。
【００５０】
実施例２４〜４２から本発明の組成物には本発明で製造したヒマシ油誘導（メタ）アクリレートオリゴマーの他に（メタ）アクリレート含有化合物を添加しても問題ないことがわかる。実施例２４〜３５から、分子内に環状脂肪族骨格を有する（メタ）アクリレート化合物を添加した場合、硬化物の伸びと引張強さの両方に優れた硬化物が得られることがわかる。実施例２７からは（メタ）アクリレート化合物以外の添加剤や充填剤を使用しても問題ないことがわかり、組成物の粘度や作業性、硬化物の強度を向上できることがわかる。
【００５１】
実施例４３〜６８から本発明の組成物から得られた硬化物は良好な耐湿耐久性、耐熱耐久性を有していることがわかる。
比較例１、比較例３、比較例５から、水素添加していないポリオールを用いたヒマシ油誘導（メタ）アクリレートオリゴマーの場合、生成物の粘度は低く、これを用いた硬化性組成物の初期特性は良好であるが、耐湿試験および耐熱試験性の硬さ変化が著しく大きく、著しく耐久性に劣っていることがわかる。また、実施例６９から、本発明の組成物は良好な接着力を有し、種々の素材の接着剤として有効であることがわかった。
【産業上の利用可能性】
【００５２】
本発明の硬化性樹脂組成物は簡便な方法により合成、調製することができ、紫外線などの活性エネルギー線の照射または加熱により硬化し、広い温度範囲での弾性および耐熱性、耐湿性に優れた硬化型樹脂組成物に関するものであり、接着剤、シール剤、塗料、コーティング材、目止め材、注型材、被覆材等として用いることができる。